Patent DE-102017222488-B3 (DE)
Title: Mörtel und seine Verwendung
Inventor: ECKART ANGELA
IPC: C04B24/18
Filed: 2017-12-12
Granted: 2019-03-21
Abstract: Mörtel, welcher vollständig portlandzementklinkerfrei ist, mit einem anorganischen Bindemittel, welches
 - frei von ungebundenem Calciumsulfat und ungebundenem Calciumoxid und ungebundenem Calciumhydroxid ist,
 - frei von Portlandzementklinker ist,
 - mindestens 20 Masse-% Hüttensand und/oder 10 Masse-% bis 80 Masse-% Braunkohlen- und/oder Steinkohlenflugasche und/oder 10 Masse-% bis 80 Masse-% Silikastaub bezogen auf eine Bindemittelmasse umfasst,
 - einen Anreger aus der Gruppe Alkalikarbonat, Alkalihydroxid, Alkalisilikat und Alkalisilikathydrat umfasst,
 - so dass eine Reaktion mit Calciumsulfat zu Thaumasit und Ettringit ausgeschlossen ist,
 - bei seiner Erhärtung calciumarme C-S-H-Phasen mit einem niedrigen Calcium/Silizium-Verhältnis von 0,8 bis 1,2 bildet und
 - im erhärteten Zustand frei von Calciumhydroxid und Calciumsulfat-Dihydrat ist, wobei der Mörtel als Injektionsmörtel ausgebildet ist, umfassend als Zusatzmittel
 - 0,1 Masse-% bis 0,5 Masse-% Polycarboxylether oder 0,1 Masse-% bis 0,6 Masse-% Ligninsulfonat bezogen auf eine Mörtelmasse und
 - 0,1 Masse-% bis 0,5 Masse-% Methylzellulose bezogen auf die Mörtelmasse und
 - bis zu 0,5 Masse-% Kalium-Polyacrylat und/oder Natrium-Polyacrylat bezogen auf die Mörtelmasse und/oder
 - bis zu 2,0 Masse-% Metakaolin und/oder Mikrosilika bezogen auf die Mörtelmasse, oder wobei der Mörtel als Injektionsschaummörtel ausgebildet ist, umfassend als Zusatzmittel
 - 0,1 Masse-% bis 0,5 Masse-% Polycarboxylether oder 0,1 Masse-% bis 0,6 Masse-% Ligninsulfonat bezogen auf eine Mörtelmasse und
 - bis zu 0,3 Masse-% Methylzellulose bezogen auf die Mörtelmasse und
 - einen Schaumbildner und
 - einen Stabilisator und
 - bis zu 0,5 Masse-% Kalium-Polyacrylat und/oder Natrium-Polyacrylat bezogen auf die Mörtelmasse und/oder
 - bis zu 2,0 Masse-% Metakaolin und/oder Mikrosilika bezogen auf die Mörtelmasse, oder wobei der Mörtel als Mauermörtel ausgebildet ist, umfassend als Zusatzmittel
 - 0,01 Masse-% bis 0,3 Masse-% Natrium-Laurylsulfat, Olefinsulfonat und ethoxylierte Fettalkohole bezogen auf eine Mörtelmasse oder
 - 0,01 Masse-% bis 0,3 Masse-% Alpha-Olefin-Sulfonat-Sodium-Salz bezogen auf die Mörtelmasse und
 - bis zu 0,2 Masse-% Polycarboxylether oder bis zu 0,3 Masse-% Ligninsulfonat bezogen auf die Mörtelmasse und
 - bis zu 0,1 Masse-% Methylzellulose bezogen auf die Mörtelmasse und
 - bis zu 0,5 Masse-% Kalium-Polyacrylat und/oder Natrium-Polyacrylat bezogen auf die Mörtelmasse und/oder
 - bis zu 2,0 Masse-% Metakaolin und/oder Mikrosilika bezogen auf die Mörtelmasse, oder wobei der Mörtel als Verfugmörtel ausgebildet ist, umfassend als Zusatzmittel
 - 0,01 Masse-% bis 0,3 Masse-% Natrium-Laurylsulfat, Olefinsulfonat und ethoxylierte Fettalkohole bezogen auf eine Mörtelmasse oder
 - 0,01 Masse-% bis 0,3 Masse-% Alpha-Olefin-Sulfonat-Sodium-Salz bezogen auf die Mörtelmasse und
 - bis zu 0,2 Masse-% Polycarboxylether oder bis zu 0,3 Masse-% Ligninsulfonat bezogen auf die Mörtelmasse und 
 - 0,05 Masse-% bis 0,15 Masse-% Methylzellulose bezogen auf die Mörtelmasse und
 - 0,05 Masse-% bis 1,0 Masse-% Oleate und Stearate bezogen auf die Mörtelmasse und
 - bis zu 0,5 Masse-% Kalium-Polyacrylat und/oder Natrium-Polyacrylat bezogen auf die Mörtelmasse und/oder
 - bis zu 2,0 Masse-% Metakaolin und/oder Mikrosilika bezogen auf die Mörtelmasse, oder wobei der Mörtel als Putzmörtel ausgebildet ist, umfassend als Zusatzmittel
 - 0,01 Masse-% bis 0,3 Masse-% Natrium-Laurylsulfat, Olefinsulfonat und ethoxylierte Fettalkohole bezogen auf eine Mörtelmasse oder
 - 0,01 Masse-% bis 0,3 Masse-% Alpha-Olefin-Sulfonat-Sodium-Salz bezogen auf die Mörtelmasse und
 - 0,05 Masse-% bis 0,3 Masse-% Methylzellulose bezogen auf die Mörtelmasse und
 - 0,01 Masse-% bis 0,3 Masse-% Amylopektin und Polysaccharid-Amylose bezogen auf die Mörtelmasse und
 - 0,05 Masse-% bis 1,0 Masse-% Oleate und Stearate bezogen auf die Mörtelmasse und
 - bis zu 0,5 Masse-% Kalium-Polyacrylat und/oder Natrium-Polyacrylat bezogen auf die Mörtelmasse und/oder
 - bis zu 2,0 Masse-% Metakaolin und/oder Mikrosilika bezogen auf die Mörtelmasse.